실시 예 5 에서 사용 한 실리카 계 미립자 ( SiO 2 함유량 100 중량 %) 를 포함 한 실리카 계 미립자 분 산액 과 산 성 규산 수용액 ( SiO 2 환산 기준 으로 실리카 성분 을 5 중량 % 를 포함 한다 ) 을 각각 표 1 에 나타내 는 중량 비 로 혼합 하 고 , 1 시간 더 교반 하 여 얻 어 진 혼합 분산 액 을 , 스프레이 드라이어 ( NIRO 사제 , NIRO ATmlZER ) 에 제공 하 고 , 입구 온도 240 ℃, 출구 온도 55 ℃, 분무 속도 2 리터 / 분 의 조건 하 에서 분무 건조 를 행하 여 , 표 1 에 나타내 는 다공질 실리카 계 입자 의 건조 분체 1 F ∼ 1 G 를 얻 었 다 .